СПОСОБ ПОКРЫТИЯ МЕТАЛЛИЧЕСКИХ ПОВЕРХНОСТЕЙ ВОДНОЙ КОМПОЗИЦИЕЙ ИЗ МНОГИХ КОМПОНЕНТОВ

1. Способ для улучшения проникающей способности электрофоретического лакового покрытия при помощи покрытия металлических поверхностей композицией для предварительной обработки, содержащей силан/силанол/силоксан/полисилоксан, отличающийся тем, что эта композиция, помимо воды и при необходимости помимо по меньшей мере одного органического растворителя или/и по меньшей мере одного из веществ, влияющих на величину pH, содержит
a) по меньшей мере одно соединение a), выбираемое из силанов, силанолов, силоксанов и полисилоксанов, среди которых по меньшей мере одно из этих соединений еще способно конденсироваться, и
b) по меньшей мере одно соединение b), содержащее титан, гафний или/и цирконий, а также
c) по меньшей мере один тип катионов c), выбираемых среди катионов металлов побочных подгрупп с 1-й по 3-ю и с 5-й по 8-ю, включая лантаниды, а также 2-й главной подгруппы Периодической системы элементов, или/и по меньшей мере одно соответствующее соединение c) или/и
d) по меньшей мере одно органическое соединение d), выбираемое среди мономеров, олигомеров, полимеров, сополимеров и блоксополимеров,
причем покрытие, свеженанесенное с помощью этой композиции, по меньшей мере один раз промывается водой, причем по меньшей мере одна водная промывочная жидкость имеет содержание поверхностно-активного вещества,
причем после промывки водой наносится покрытие электрофоретическим лаком, и
причем свеженанесенное с помощью этой композиции покрытие до этой промывки не просушивается полностью, так что по меньшей мере одно соединение a), способное к конденсации, до промывки покрытия от предварительной обработки водой или/и до нанесения покрытия электрофоретического лака не конденсируется сильно, или/и причем свеженанесенное с помощью этой композиции для предварительной обработки покрытие от предварительной обработки до нанесения последующего покрытия электрофоретическим лаком не просушивается полностью, так что по меньшей мере одно соединение a), способное к конденсации, до нанесения этого последующего покрытия электрофоретическим лаком не конденсируется сильно.
2. Способ для улучшения проникающей способности покрытия электрофоретическим лаком при помощи покрытия металлических поверхностей композицией для предварительной обработки, содержащей силан/силанол/силоксан/полисилоксан, отличающийся тем, что эта композиция, помимо воды и при необходимости помимо по меньшей мере одного органического растворителя или/и по меньшей мере одного из веществ, влияющих на величину pH, содержит
a) по меньшей мере одно соединение a), выбираемое из силанов, силанолов, силоксанов и полисилоксанов, среди которых по меньшей мере одно из этих соединений еще способно конденсироваться, и
b) по меньшей мере одно соединение b), содержащее титан, гафний или/и цирконий, а также
c) по меньшей мере один тип катионов c), выбираемых среди катионов металлов побочных подгрупп с 1-й по 3-ю и с 5-й по 8-ю, включая лантаниды, а также 2-й главной подгруппы Периодической системы элементов, или/и по меньшей мере одно соответствующее соединение c) или/и
d) по меньшей мере одно органическое соединение d), выбираемое среди мономеров, олигомеров, полимеров, сополимеров и блоксополимеров, причем покрытие, свеженанесенное с помощью этой композиции для предварительной обработки, по меньшей мере один раз промывается водой, причем при необходимости по меньшей мере одна водная промывочная жидкость имеет содержание поверхностно-активного вещества, и причем после промывки водой наносится покрытие электрофоретическим лаком,
причем свеженанесенное с помощью этой композиции покрытие до этой промывки не просушивается полностью, так что по меньшей мере одно соединение a), способное к конденсации, до промывки покрытия от предварительной обработки водой или/и до нанесения покрытия электрофоретическим лаком не конденсируется сильно, или/и
причем свеженанесенное с помощью этой композиции для предварительной обработки покрытие от предварительной обработки до нанесения последующего покрытия электрофоретического лака не просушивается полностью, так что по меньшей мере одно соединение a), способное к конденсации, до нанесения этого последующего покрытия электрофоретического лака не конденсируется сильно, и
причем перед обработкой водной композицией для предварительной обработки на основе силана проводится водная обработки с содержанием растворимого в воде соединения железа.
3. Способ по п. 1 или 2, отличающийся тем, что покрытие, следующее после водной предварительной обработки на основе силана, представляет собой второй конверсионный слой или покрытие, получающееся вследствие нанесения раствора для последующей промывки.
4. Способ по п. 1 или 2, отличающийся тем, что показатель pH водной композиции для предварительной обработки на основе силана составляет больше 1,5 и меньше 9.
5. Способ по п. 1 или 2, отличающийся тем, что водная композиция для предварительной обработки на основе силана имеет содержание силана/силанола/силоксана/полисилоксана a) в диапазоне от 0,005 до 80 г/л, в пересчете на основу из соответствующего силанола.
6. Способ по п. 1 или 2, отличающийся тем, что водная композиция для предварительной обработки на основе силана содержит по меньшей мере один силан или/и соответствующий силанол/силоксан/полисилоксан соответственно по меньшей мере с одной аминогруппой, мочевинной группой или/и уреидогруппой.
7. Способ по п. 1 или 2, отличающийся тем, что водная композиция для предварительной обработки на основе силана имеет содержание по меньшей мере одного соединения b), выбираемого среди соединений, содержащих титан, гафний и цирконий, в диапазоне от 0,01 до 50 г/л, рассчитанное как сумма соответствующих металлов.
8. Способ по п. 7, отличающийся тем, что водная композиция для предварительной обработки на основе силана имеет содержание по меньшей мере одного комплексного фторида b), выбираемого среди комплексных фторидов титана, гафния и циркония.
9. Способ по п. 8, отличающийся тем, что водная композиция для предварительной обработки на основе силана содержит по меньшей мере один комплексный фторид, причем содержание этого комплексного фторида (или фторидов) находится в диапазоне от 0,01 до 100 г/л, будучи рассчитанным как сумма соответствующих комплексных фторидов металлов в пересчете на MeFe.
10. Способ по п. 1 или 2, отличающийся тем, что водная композиция для предварительной обработки на основе силана содержит по меньшей мере один тип катионов c), выбираемых их катионов алюминия, церия, железа, кальция, кобальта, меди, магния, марганца, молибдена, никеля, ниобия, тантала, иттрия, цинка, олова и других лантанидов.
11. Способ по п. 1 или 2, отличающийся тем, что водная композиция для предварительной обработки на основе силана в качестве катионов или/и соответствующих соединений c) при этом содержит только типы катионов или/и соответствующие соединения, выбираемые из группы алюминия, магния, кальция, иттрия, лантана, церия, марганца, железа, кобальта, меди, олова и цинка, или выбираемые из группы алюминия, магния, кальция, иттрия, лантана, церия, ванадия, молибдена, вольфрама, марганца, железа, кобальта, меди, висмута, олова и цинка, если не учитываются следовые содержания, составляющие в композиции ванны соответственно менее 0,005 г/л в пересчете на металл, за исключением меди и серебра.
12. Способ по п. 1 или 2, отличающийся тем, что водная композиция для предварительной обработки на основе силана имеет содержание катионов и соответствующих соединений c) в диапазоне от 0,01 до 20 г/л, рассчитанное как сумма металлов.
13. Способ по п. 1 или 2, отличающийся тем, что водная композиция для предварительной обработки на основе силана имеет содержание органических соединений d) в диапазоне от 0,01 до 200 г/л, в пересчете на сумму соответствующих соединений.
14. Способ по п. 1 или 2, отличающийся тем, что с помощью водной композиции для предварительной обработки на основе силана в одной и той же ванне наносится покрытие на смесь из различных металлических конструкционных материалов.
2
15. Способ по п. 1 или 2, отличающийся тем, что с помощью водной композиции для предварительной обработки на основе силана образуется покрытие, которое, в пересчете только на титан или/и цирконий, находится в диапазоне от 1 до 200 мг/м, при расчете на титан.
2
16. Способ по п. 1 или 2, отличающийся тем, что с помощью водной композиции для предварительной обработки на основе силана образуется покрытие с массой слоя, которая, в пересчете только на силоксан/полисилоксан, находится в диапазоне от 0,2 до 1000 мг/м, при расчете на соответствующий в основном полностью сконденсированный полисилоксан.
17. Способ по п. 1 или 2, отличающийся тем, что перед нанесением покрытия от водной предварительной обработки на основе силана согласно одному из предшествующих пунктов также проводится предварительная промывка или/и первое нанесение силанового покрытия с помощью водной композиции, которая содержит по меньшей мере один силан, по меньшей мере одно соединение, выбираемое из не содержащих фтор соединений титана, гафния, циркония, алюминия и бора, по меньшей мере одну сильно разбавленную щелочь или/и по меньшей мере один комплексный фторид.
18. Способ по п. 1 или 2, отличающийся тем, что для промывки покрытия от предварительной обработки на основе силана применяется добавка с содержанием в промывной воде поверхностно-активного вещества, благодаря которой оказывается положительное влияние на характеристики электрофоретического лакирования и покрытия электрофоретическим лаком.
19. Способ по п. 1 или 2, отличающийся тем, что для промывки покрытия от предварительной обработки на основе силана применяется добавка к воде для промывки, в случае которой благодаря комбинации по меньшей мере двух различных поверхностно-активных веществ, а при необходимости других добавок, таких как, например, средство для усиления растворимости, одновременно улучшаются смачивающие и пеногасящие характеристики.
20. Способ по п. 1 или 2, отличающийся тем, что после нанесения покрытия от водной предварительной обработки на основе силана выполняется по меньшей мере одна промывка с помощью водной композиции, которая содержит не только воду, и которая при необходимости содержит по меньшей мере одно поверхностно-активное вещество для выравнивания мокрой пленки.
21. Способ по п. 1 или 2, отличающийся тем, что покрытия, полученные с помощью водной композиции для предварительной обработки на основе силана, а затем с помощью электрофоретического лака, после этого покрываются по меньшей мере одной грунтовкой, лаком, клеящим веществом или/и аналогичной лаку органической композицией, причем при необходимости по меньшей мере одно из этих дополнительных покрытий отверждается в результате нагревания или/и облучения.
22. Способ по п. 1 или 2, отличающийся тем, что перед обработкой с помощью водной композиции для предварительной обработки на основе силана проводится водная щелочная обработка с содержанием по меньшей мере одного растворенного в воде соединения железа и при необходимости с содержанием по меньшей мере одного комплексообразователя.
23. Применение металлических оснований с покрытием, нанесенным в соответствии со способом по одному из пп. 1-22, в автомобильной промышленности, для рельсовых транспортных средств, в авиационной и космической промышленности, в приборостроении, в машиностроении, в строительной промышленности, в мебельной промышленности, для изготовления дорожных отбойников, ламп, профилей, облицовок или мелких деталей, для изготовления кузовов или деталей кузовов, для отдельных компонентов, предварительно монтируемых или соответственно составных элементов, предпочтительно в автомобильной или авиационной промышленности, для изготовления приборов или установок, в частности, для бытовых приборов, контрольных устройств, испытательных устройств или конструктивных элементов.
24. Применение водной композиции для предварительной обработки на основе силана в способе нанесения покрытий по меньшей мере по одному из пп. 1-22 для металлических оснований для улучшения проникающей способности покрытия электрофоретическим лаком, при котором водная композиция на основе силана, соответствующая по меньшей мере одному из пп. 1-16, приводится с металлическим основанием в контакт, при котором свеженанесенное с помощью этой композиции покрытие по меньшей мере один раз промывается водой, причем по меньшей мере один раз промывается водой с содержанием поверхностно-активного вещества, при котором после промывки водой наносится покрытие электрофоретическим лаком, причем свеженанесенное с помощью этой композиции покрытие до этой промывки не просушивается полностью, так что по меньшей мере одно соединение a), способное к конденсации, до этой промывки покрытия от предварительной обработки водой или/и до нанесения покрытия электрофоретического лака не конденсируется сильно.
25. Применение водной композиции для предварительной обработки на основе силана в процессе нанесения покрытия, соответствующего по меньшей мере одному из пп. 2-22, для металлического основания для улучшения проникающей способности покрытия электрофоретическим лаком, при котором это основание перед водной предварительной обработкой на основе силана по меньшей мере один раз приводится в контакт с водной композицией, содержащей железо, при котором водная композиция на основе силана, соответствующая по меньшей мере одному из пп. 2-16, приводится с металлическим основанием в контакт, при котором свеженанесенное с помощью этой композиции покрытие по меньшей мере один раз промывается водой, причем при необходимости по меньшей мере один раз промывается водой с содержанием поверхностно-активного вещества, при котором после промывки водой наносится покрытие электрофоретическим лаком, причем свеженанесенное с помощью этой композиции для предварительной обработки покрытие от предварительной обработки до нанесения последующего покрытия электрофоретического лака не просушивается полностью, так что по меньшей мере одно соединение a), способное к конденсации, до этого нанесения последующего покрытия электрофоретического лака не конденсируется сильно.